(57)【要約】  高い電気絶縁信頼性および可視光に対する高い隠蔽性を有する電子部品用の防湿絶縁塗料を提供する。この防湿絶縁塗料は、熱可塑性エラストマー、２種以上の染料および溶剤を含み、該塗料を塗布・乾燥して作製した塗膜の全光線透過率が膜厚１００μｍのときに５％以下である。熱可塑性エラストマーは好ましくはスチレン・ブタジエン・スチレンブロック共重合エラストマー等のスチレン系熱可塑性エラストマーである。染料は好ましくは少なくとも１種がアントラキノン系染料である。染料の含有量は好ましくは熱可塑性エラストマー１００質量部に対して０．１〜１０質量部である。防湿絶縁塗料は好ましくはさらに石油樹脂系粘着付与剤等の粘着付与剤を含む。【特許請求の範囲】
【請求項１】
熱可塑性エラストマー、２種以上の染料および溶剤を含む防湿絶縁塗料であって、該塗料を塗布・乾燥して作製した塗膜の全光線透過率が膜厚１００μｍのときに５％以下であることを特徴とする防湿絶縁塗料。
【請求項２】
染料の熱可塑性エラストマーに対する配合割合が、熱可塑性エラストマー１００質量部に対して、０．１〜１０質量部の範囲にあることを特徴とする請求項１に記載の防湿絶縁塗料。
【請求項３】
熱可塑性エラストマーがスチレン系熱可塑性エラストマーであることを特徴とする請求項１または２に記載の防湿絶縁塗料。
【請求項４】
２種以上の染料の内の少なくとも１種がアントラキノン系染料であることを特徴とする請求項１〜３のいずれか１項に記載の防湿絶縁塗料。
【請求項５】
溶剤が８０℃以上１４０℃未満の沸点を有する脂肪族炭化水素溶剤を含むことを特徴とする請求項１〜４のいずれか１項に記載の防湿絶縁塗料。
【請求項６】
溶剤がさらに酢酸エステルおよび／または炭酸エステルを含むことを特徴とする請求項５に記載の防湿絶縁塗料。
【請求項７】
防湿絶縁塗料の総量に対する、熱可塑性エラストマーの量（防湿絶縁塗料が粘着付与剤を含む場合には熱可塑性エラストマーと粘着付与剤の総量）の割合が、１０〜４０質量％であることを特徴とする請求項１〜６のいずれか１項に記載の防湿絶縁塗料。
【請求項８】
２５℃での粘度が１５００ｍＰａ・ｓ以下であることを特徴とする請求項１〜７のいずれか１項に記載の防湿絶縁塗料。
【請求項９】
さらに粘着付与剤を含む請求項１〜８のいずれか１項に記載の防湿絶縁塗料。
【請求項１０】
粘着付与剤が石油樹脂系粘着付与剤であることを特徴とする請求項９に記載の防湿絶縁塗料。
【請求項１１】
請求項１〜１０のいずれか１項に記載の防湿絶縁塗料を塗布・乾燥して得られることを特徴とする防湿絶縁材料。
【請求項１２】
請求項１１に記載の防湿絶縁材料によって絶縁された電子部品。
【発明の詳細な説明】
【技術分野】
【０００１】
本発明は、塗布・乾燥して作製した塗膜が、可視光に対して高い隠蔽性を有する防湿絶縁塗料に関する。より詳しくは、２種以上の染料を用いることにより、塗布・乾燥して作製した塗膜の全光線透過率が膜厚１００μｍのときに５％以下であることを特徴とする防湿絶縁塗料に関する。さらに、本発明は、該防湿絶縁塗料を塗布・乾燥して得られる防湿絶縁材料に関する。さらに、本発明は、該防湿絶縁材料によって絶縁された電子部品に関する。
【背景技術】
【０００２】
電気機器は、年々小型軽量化および多機能化の傾向にあり、これを制御する各種電気機器に搭載した実装回路板は、湿気、塵埃、ガス等から保護する目的で絶縁処理が行われている。この絶縁処理法には、アクリル系樹脂、ウレタン系樹脂、シリコーン系樹脂等の防湿絶縁塗料による保護コーティング処理が広く採用されている。また近年、液晶モニターの普及により、ＬＥＤバックライトの光漏れを防ぐ為、保護コーティングに可視光に対する隠蔽性を付与することが強く求められている。【０００３】
その要求に対応する為、隠蔽材として無機充填材、カーボンブラック、染料の全て（特開２００１−１２３０４７号公報）、もしくはその一部（特開２００８−２０８１７９号公報、特開２００７−０３１５１４号公報、特開２００６−０１６４３７号公報、特開２００６−０４５３４０号公報、特開２００６−３３５９７５号公報）が用いられている。【０００４】
特開２００１−１２３０４７号公報には無機充填材としてシリカ、顔料としてカーボンブラック、染料として油溶性黒色染料を含有する組成物が開示されている。特開２００８−２０８１７９号公報には無機充填材としてシリカ、二酸化チタン、染料として吸収波長が３００〜７５０ｎｍの有機染料を含有する組成物が開示されている。特開２００７−０３１５１４号公報には無機充填材としてシリカ、水酸化マグネシウム、白色酸化チタンを含有する組成物が開示されている。
以上の特開２００１−１２３０４７号公報、特開２００８−２０８１７９号公報、特開２００７−０３１５１４号公報にて開示された組成物は半導体封止剤として用いられる物であり、防湿絶縁塗料に関する記述は一切無い。また、無機充填材やカーボンブラックは電気絶縁性の低下に繋がる。さらに、染料に比べて粒径の大きい無機充填材、カーボンブラックは、ファインピッチ化の進む現在の電子機器に対しては特に不利であると考えられる。【０００５】
さらに、特開２００６−０１６４３７号公報には、樹脂としてアクリル系重合物、染料としてアジン系染料を含有する組成物が開示されている。しかしアクリル系重合物は耐熱性が８０〜１００℃と低く、高集積化により発熱量が大きくなっている現在の電子機器に対しては、用途が限定されるという欠点がある。【０００６】
また、特開２００６−０４５３４０号公報には、熱可塑性エラストマーとしてＡ−Ｂ−Ａ型スチレンブロック共重合体ゴム、染料としてアゾ化合物クロム錯塩を含有する組成物が開示されている。しかしアゾ系染料は、環境および人体への影響が懸念されるという欠点がある。さらに、熱可塑性エラストマー１００質量部に対して、２５質量部に達する量の染料を添加しているにもかかわらず、６５０ｎｍ、７００ｎｍの波長領域においてそれぞれ１０％、２５％の透過率を示しており、隠蔽性が十分であるとは言い難い。また、染料を多く添加し、電気絶縁性を担う樹脂の割合が減少することは電気絶縁性の低下に繋がる。また、熱可塑性エラストマーとの相溶性を超える量の染料を添加すると染料の析出が起こり、さらなる電気絶縁性の低下が考えられる。さらに、アゾ系染料は環境および人体への悪影響が懸念される材料であり、使用しないことが望ましい。【０００７】
また、特開２００６−３３５９７５号公報には、熱可塑性エラストマーとしてＡ−Ｂ−Ａ型スチレンブロック共重合体ゴム、染料としてアジン系染料を含有する組成物が開示されている。しかし、エラストマー１００質量部に対して、２５質量部に達する量の染料を添加しているにもかかわらず、６５０ｎｍ、７００ｎｍの波長領域においてそれぞれ９％、２２％の透過率を示しており、隠蔽性が十分であるとは言い難い。また、染料を多く添加し、電気絶縁性を担う樹脂の割合が減少することは電気絶縁性の低下に繋がる。また、熱可塑性エラストマーとの相溶性を超える量の染料を添加すると染料の析出が起こり、さらなる電気絶縁性の低下が考えられる。【０００８】
一方、特開平１０−０３６７２２号公報には無機充填材としてシリカ、顔料として黒色酸化チタンを含有する組成物が開示されている。この組成物はＪＩＳ  Ｋ５４００に準拠した塗料試験において９５％以上の隠蔽率を示すが、防湿絶縁塗料に関する記述は何一つ無い。
【先行技術文献】
【特許文献】
【０００９】
【特許文献１】特開２００１−１２３０４７号公報
【特許文献２】特開２００８−２０８１７９号公報
【特許文献３】特開２００７−０３１５１４号公報
【特許文献４】特開２００６−０１６４３７号公報
【特許文献５】特開２００６−０４５３４０号公報
【特許文献６】特開２００６−３３５９７５号公報
【特許文献７】特開平１０−０３６７２２号公報
【発明の概要】
【発明が解決しようとする課題】
【００１０】
従って、高い電気絶縁性と、可視光に対する高い隠蔽性を同時に満足する為、無機充填材およびカーボンブラックを用いず、染料のみで隠蔽性を付与し、かつ電気絶縁性の低下を伴わない防湿絶縁塗料が望まれる。【００１１】
本発明は、塗布・乾燥して作製した塗膜が、可視光に対して高い隠蔽性を有する防湿絶縁塗料および、該防湿絶縁塗料を塗布・乾燥して得られる防湿絶縁材料、さらに、該防湿絶縁材料によって絶縁された電子部品を提供することを課題とする。
【課題を解決するための手段】
【００１２】
本発明者らは上記課題を解決すべく鋭意検討した結果、熱可塑性エラストマー、２種以上の染料および溶剤を必須成分とする防湿絶縁塗料であって、該塗料を塗布・乾燥して作製した塗膜の膜厚が１００μｍであるときに、塗膜の全光線透過率が５％以下になる防湿絶縁塗料が、高い電気絶縁性と、可視光に対する高い隠蔽性を共に有しており、これを塗布・乾燥して作製した塗膜を使用することにより上記課題を解決できることを見出し、本発明を完成するに至った。【００１３】
すなわち、本発明（Ｉ）は、熱可塑性エラストマー、２種以上の染料および溶剤を含む防湿絶縁塗料であって、該塗料を塗布・乾燥して作製した塗膜の全光線透過率が膜厚１００μｍのときに５％以下であることを特徴とする防湿絶縁塗料である。
本発明（ＩＩ）は、本発明（Ｉ）の防湿絶縁塗料を塗布・乾燥して得られることを特徴とする防湿絶縁材料である。
本発明（ＩＩＩ）は、本発明（ＩＩ）の防湿絶縁材料によって絶縁された電子部品である。【００１４】
さらに言えば、本発明は以下の［１］〜［１２］に関する。
［１］  熱可塑性エラストマー、２種以上の染料および溶剤を含む防湿絶縁塗料であって、該塗料を塗布・乾燥して作製した塗膜の全光線透過率が膜厚１００μｍのときに５％以下であることを特徴とする防湿絶縁塗料。
［２］  染料の熱可塑性エラストマーに対する配合割合が、熱可塑性エラストマー１００質量部に対して、０．１〜１０質量部の範囲にあることを特徴とする［１］に記載の防湿絶縁塗料。
［３］  熱可塑性エラストマーがスチレン系熱可塑性エラストマーであることを特徴とする［１］または［２］に記載の防湿絶縁塗料。
［４］  ２種以上の染料の内の少なくとも１種がアントラキノン系染料であることを特徴とする［１］〜［３］のいずれか１つに記載の防湿絶縁塗料。
［５］  溶剤が８０℃以上１４０℃未満の沸点を有する脂肪族炭化水素溶剤を含むことを特徴とする［１］〜［４］のいずれか１つに記載の防湿絶縁塗料。
［６］  溶剤がさらに酢酸エステルおよび／または炭酸エステルを含むことを特徴とする［５］に記載の防湿絶縁塗料。
［７］  防湿絶縁塗料の総量に対する、熱可塑性エラストマーの量（防湿絶縁塗料が粘着付与剤を含む場合には熱可塑性エラストマーと粘着付与剤の総量）の割合が、１０〜４０質量％であることを特徴とする［１］〜［６］のいずれか１つに記載の防湿絶縁塗料。
［８］  ２５℃での粘度が１５００ｍＰａ・ｓ以下であることを特徴とする［１］〜［７］のいずれか１つに記載の防湿絶縁塗料。
［９］  さらに粘着付与剤を含む［１］〜［８］のいずれか１つに記載の防湿絶縁塗料。
［１０］  粘着付与剤が石油樹脂系粘着付与剤であることを特徴とする［９］に記載の防湿絶縁塗料。
［１１］  ［１］〜［１０］のいずれか１つに記載の防湿絶縁塗料を塗布・乾燥して得られることを特徴とする防湿絶縁材料。
［１２］  ［１１］に記載の防湿絶縁材料によって絶縁された電子部品。
【発明の効果】
【００１５】
本発明の防湿絶縁塗料を塗布・乾燥して作製した塗膜（即ち、本発明の防湿絶縁材料）は、高い電気絶縁信頼性と、可視光に対する高い隠蔽性を共に有する。従って、本発明の防湿絶縁材料によって被覆された電子部品は可視光に対する高い隠蔽性と高い電気絶縁信頼性を兼ね備える。
言い換えれば、本発明の防湿絶縁塗料を用いることにより、長時間にわたる高い電気絶縁信頼性と、可視光に対する高い隠蔽性を保持する塗膜を製造し、長時間にわたって信頼性を高く保つ電子部品を製造することができる。
【発明を実施するための形態】
【００１６】
以下、本発明について具体的に説明する。
まず、本発明（Ｉ）の防湿絶縁塗料について説明する。
本発明（Ｉ）は、熱可塑性エラストマー、２種以上の染料および溶剤を含む防湿絶縁塗料であって、該塗料を塗布・乾燥して作製した塗膜の全光線透過率が膜厚１００μｍのときに５％以下であることを特徴とする防湿絶縁塗料である。
【００１７】
まず、本発明（Ｉ）の防湿絶縁塗料の必須成分である熱可塑性エラストマーについて説明する。
なお、本明細書に記載の「熱可塑性エラストマー」とは、加熱することによって流動して通常の熱可塑性樹脂と同様の成形加工ができ、常温ではゴム弾性（即ち、顕著な弾性回復）を示す性質を有する高分子化合物であり、詳細は、物理化学辞典編集委員会編、「熱可塑性エラストマーのすべて」、初版第１刷、（株）工業調査会発行、２００３年１２月２０日  に記載されている。
【００１８】
本発明（Ｉ）の防湿絶縁塗料の必須成分である熱可塑性エラストマーとしては、スチレン系熱可塑性エラストマー、塩化ビニル系熱可塑性エラストマー、オレフィン系熱可塑性エラストマー、ウレタン系熱可塑性エラストマー、ポリエステル系熱可塑性エラストマー、ニトリル系熱可塑性エラストマー、ポリアミド系熱可塑性エラストマー、フッ素系熱可塑性エラストマー、塩素化ポリエチレン系熱可塑性エラストマー、シリコーン系熱可塑性エラストマー等が挙げられ、これらは単一で用いられてもよく、２種以上が併用されてもよい。
【００１９】
本明細書に記載の「スチレン系熱可塑性エラストマー」とは、分子構造中にスチレンに由来する構造単位を有する熱可塑性エラストマーを意味し、一般的には、スチレンとオレフィンのブロック共重合体である。
本明細書に記載の「塩化ビニル系熱可塑性エラストマー」とは、他の熱可塑性エラストマーとは異なり、ハードセグメントとソフトセグメントの共重合体ではなく、軟質ポリ塩化ビニル製造時にサスペンジョンや乳化重合で部分架橋ゲルを含有させたゲルポリ塩化ビニル、高重合度ポリ塩化ビニルの可塑化物、ニトリル−ブタジエンゴム変性ポリ塩化ビニルなどからなる熱可塑性エラストマーを意味する。
本明細書に記載の「ポリウレタン系熱可塑性エラストマー」とは、ポリ（エステル）ポリオール、ポリ（カーボネート）ポリオールおよび／またはポリ（エーテル）ポリオールとイソシアナートとの反応により得られる熱可塑性エラストマーを意味する。
本明細書に記載の「オレフィン系熱可塑性エラストマー」とは、一般的にポリプロピレン中に、エチレン−プロピレンゴム（ＥＰＤＭ，ＥＰＭ）を微分散させた熱可塑性エラストマー、或いは、ポリプロピレンユニットをハードセグメントとし、ポリエチレンなどを含有する共重合ユニットをソフトゼグメントとした共重合体の熱可塑性エラストマーを意味する。
本明細書に記載の「ポリエステル系熱可塑性エラストマー」とは、テレフタル酸やテレフタル酸ジメチルに代表される芳香環を有するポリカルボン酸或いはそのエステル化合物と、アルキレンポリオール、ポリ（エーテル）ポリオール、ポリ（エステル）ポリオールおよび／またはポリ（カーボネート）ポリオールを原料とし、エステル交換や重縮合反応で製造することができる熱可塑性エラストマーを意味する。
本明細書に記載の「ニトリル系熱可塑性エラストマー」とは、オレフィン系熱可塑性エラストマーと、ニトリルゴム（α，β−不飽和ニトリルと共役ジエンとの共重合体ゴム）を溶融混練し、架橋剤（フェノール樹脂系架橋剤、硫黄系架橋剤および有機過酸化物等）を添加して架橋することで製造することができる熱可塑性エラストマーを意味する。
本明細書に記載の「ポリアミド系熱可塑性エラストマー」とは、ポリアミドをハードセグメントとし、これにポリ（エステル）ポリオール、ポリ（エーテル）ポリオール、ポリ（カーボネート）ポリオールおよび／またはポリ（アルキレン）ポリオールをソフトセグメントとしたブロック共重合体からなる熱可塑性エラストマーを意味する。
本明細書に記載の「フッ素系熱可塑性エラストマー」とは、ハードセグメントとしてフッ素樹脂分子、ソフトセグメントとしてフッ素ゴム分子および／またはシリコーンゴム分子等で構成されている熱可塑性エラストマーを意味する。
本明細書に記載の「塩素化ポリエチレン系熱可塑性エラストマー」とは、ハードセグメントがブロック型塩素化ポリエチレンからなり、ソフトセグメントがランダム塩素化ポリエチレンからなる熱可塑性エラストマーを意味する。
本明細書に記載の「シリコーン系熱可塑性エラストマー」とは、分子中に−Ｓｉ−Ｏ−Ｓｉ−結合を持ち、過酸化物や白金化合物などの触媒を加えることによりエラストマーの物性を発現する熱可塑性エラストマーを意味する。
【００２０】
これらの熱可塑性エラストマーの中で好ましいものは、スチレン系熱可塑性エラストマーである。スチレン系熱可塑性エラストマーとしては、例えばスチレン・ブタジエン・スチレンブロック共重合体（ＳＢＳ）、スチレン・エチレン／ブチレン・スチレンブロック共重合体（ＳＥＢＳ）、スチレン・イソプレン・スチレンブロック共重合体（ＳＩＳ）、スチレン・エチレン／プロピレン・スチレンブロック共重合体（ＳＥＰＳ）、スチレン・ビニルイソプレン・スチレンブロック共重合体ゴム（ＳＶＩＳ）等が挙げられる。このようなスチレン系熱可塑性エラストマーの市販品としては、Ｄ１１０１、Ｄ１１０２、Ｄ１１５５、ＤＫＸ４０５、ＤＫＸ４１０、ＤＫＸ４１５、Ｄ１１９２、Ｄ１１６１、Ｄ１１７１、Ｇ１６５２、Ｇ１７３０（以上、クレイトンポリマー社製）、タフプレン（登録商標）Ａ、タフプレン（登録商標）１２５、タフプレン（登録商標）１２６Ｓ、タフテック（登録商標）Ｈ１１４１、タフテック（登録商標）Ｈ１０４１、タフテック（登録商標）Ｈ１０４３、タフテック（登録商標）Ｈ１０５２（以上、旭化成ケミカルズ株式会社製）などが挙げられる。これらは単一の物でも、２種以上の混合物でもよく、また、その一部分もしくは全部が水素化されていてもよい。
【００２１】
スチレン系熱可塑性エラストマー中に含まれるスチレン由来の構造単位の含量は、スチレン系熱可塑性エラストマーの総量に対して１５〜５０質量％であることが好ましく、より好ましくは１８〜４５質量％であり、さらに好ましくは１９〜４３質量％である。スチレン系熱可塑性エラストマー中に含まれるスチレン由来の構造単位の含量が、スチレン系熱可塑性エラストマーの総量に対して１５質量％未満の場合には、該エラストマーの凝集力不足になる場合があり、好ましいこととはいえない。また、スチレン系熱可塑性エラストマーの総量に対して５０質量％より多くなると、該エラストマーのゴム的性質が無くなる傾向になり、また、防湿性能が不足する傾向にあり、好ましいこととはいえない。
【００２２】
次に、本発明（Ｉ）の防湿絶縁塗料の必須成分である染料について説明する。
本発明（Ｉ）の防湿絶縁塗料の必須成分である染料は、広い可視光領域において、高い遮光性を発現するために、２種以上の染料が使用される。
【００２３】
本発明（Ｉ）の防湿絶縁塗料の成分として使用される染料としては、直接染料、酸性染料、塩基性染料、媒染染料、酸性媒染染料、建染染料、分散染料、反応染料、蛍光増白染料、プラスチック染料等が挙げられ、これらの中から２種以上の染料が用いられる。色の種類としては、少なくとも赤及び青を組み合わせるのが好ましく、赤、黄及び青の３種を組み合わせるのがさらに好ましい。
【００２４】
なお、本明細書に記載の「染料」とは、「溶剤に可溶、もしくは樹脂に対し相溶性を持ち、溶解・相溶した物質を着色する性質を持つ物質」を意味する。
また、本明細書に記載の「直接染料」とは、水溶性で、繊維に対して中性または弱アルカリ性浴にて、中性塩等を助剤にして染色する染料を意味する。
本明細書に記載の「酸性染料」とは、水溶性で、繊維に対して硫酸，蟻酸，酢酸等の酸性浴で染色する染料を意味する。
本明細書に記載の「塩基性染料」とは、水溶性で、予めタンニン酸等の酸性物質を付着させた繊維に対して、中性または弱アルカリ性浴にて、染色する染料を意味する。
本明細書に記載の「媒染染料」とは、予め、クロム、アルミニウム、鉄、スズなどの金属水酸化物や酸化物を固着させた繊維に対して、媒染染料溶液浴で染色する染料を意味する。
本明細書に記載の「酸性媒染染料」とは、水溶性で、繊維に対して硫酸，蟻酸，酢酸等の酸性浴で染色することも、予め、クロム、アルミニウム、鉄、スズなどの金属水酸化物や酸化物を固着させた繊維に対して、媒染染料溶液浴で染色することもできる染料を意味する。
本明細書に記載の「建染染料」とは、水に不溶または難溶で、化学構造中のカルボニル基を還元することでアルカリ性浴に溶解し、それに浸した繊維を空気酸化することで染色する染料を意味する。
本明細書に記載の「分散染料」とは、水に不溶または難溶で、界面活性剤を用いて水に分散させた液に、繊維を浸すことで染色する染料を意味する。
本明細書に記載の「反応染料」とは、セルロースや羊毛、ナイロン等と共有結合を作ることができる化学構造を持ち、それらの繊維と反応することで染色する染料を意味する。
本明細書に記載の「蛍光増白染料」とは、紫外線を吸収し、それより長波長の青〜紫色の光を発する染料を意味する。
本明細書に記載の「プラスチック染料」とは、油溶性で樹脂との相溶性が高く、繊維ではなく樹脂を染色することを目的とした染料を意味する。
【００２５】
これらの中で好ましいものは、プラスチック染料であり、例えば、モノアゾ系染料（Colour Index Constitution Number  １１０００〜１９９９９）、ジアゾ系染料（Colour Index Constitution Number  ２００００〜２９９９９）、トリアリール系染料（Colour Index Constitution Number  ４２０００〜４４９９９）、キノリン系染料（Colour Index Constitution Number  ４７０００〜４７９９９）、メチン系染料（Colour Index Constitution Number  ４８０００〜４８９９９）、アジン系染料（Colour Index Constitution Number  ５００００〜５０９９９）、アミノケトン系染料（Colour Index Constitution Number  ５６０００〜５６９９９）、アントラキノン系染料（Colour Index Constitution Number  ５８０００〜７２６９９）、インジゴイド系染料（Colour Index Constitution Number  ７２０００〜７２９９９）等が挙げられ、これらの染料の中から選ばれる少なくとも１種の染料を含有しかつ２種以上を使用することがさらに好ましい。
特に好ましくは、少なくとも１種がアントラキノン系染料（Colour Index Constitution Number  ５８０００〜７２６９９）である、２種以上の染料の混合物を用いるのが好ましい。
【００２６】
なお、本明細書に記載の「Colour Index Constitution Number」とは、「The Society of Dyers and ColouristsおよびThe American Association of Textile Chemists and Coloristsにより存立されている、色素・着色材（顔料と染料）および関連化合物データベースColour Index Internationalにおいて、化学構造に基づいて与えられるNumber」を指す。
【００２７】
染料の熱可塑性エラストマーに対する割合は特に限定されないが、熱可塑性エラストマーに対して濃度が低すぎると十分な隠蔽性が得られず、熱可塑性エラストマーに対する相溶性の許容量を超えた濃度だと、乾燥時の染料結晶の析出が起こり、電気絶縁性に悪影響をもたらす。その為、染料の熱可塑性エラストマーに対する割合は、熱可塑性エラストマー１００質量部に対して、０．１〜１０質量部の範囲にあることが好ましい。さらに、好ましくは０．１５〜５質量部である。
【００２８】
本発明（Ｉ）の必須成分である溶剤としては、ジエチルケトン（沸点１０１℃）、メチルエチルケトン（沸点７９．５℃）、ジイソプロピルケトン（沸点１２５℃）、メチルイソプロピルケトン（沸点９４℃）、メチルイソブチルケトン（沸点１１６℃）およびアセトン（沸点５６．５℃）等のケトン溶剤、ｎ−ヘプタン（沸点９８℃）、ｎ−オクタン（沸点１２５℃）、ｎ−ヘキサン（沸点６９℃）、シクロヘキサン（沸点８１℃）、メチルシクロヘキサン（沸点１０１℃）、ｃｉｓ−１，２−ジメチルシクロヘキサン（沸点１３０℃）、ｔｒａｎｓ−１，２−ジメチルシクロヘキサン（沸点１２４℃）、ｃｉｓ−１，３−ジメチルシクロヘキサン（沸点１２０℃）、ｔｒａｎｓ−１，３−ジメチルシクロヘキサン（沸点１２４℃）、ｃｉｓ−１，４−ジメチルシクロヘキサン（沸点１２５℃）、ｔｒａｎｓ−１，４−ジメチルシクロヘキサン（沸点１１９℃）、エチルシクロヘキサン（沸点１３０℃）およびシクロペンタン（沸点４９℃）等の脂肪族炭化水素溶剤、ベンゼン（沸点８０℃）、トルエン（沸点１１１℃）、ｏ−キシレン（沸点１４４℃）、ｍ−キシレン（沸点１３９℃）およびｐ−キシレン（沸点１３８℃）等の芳香族炭化水素溶剤、ジエチルエーテル（沸点３５℃）、ジブチルエーテル（沸点１４２℃）およびテトラヒドロフラン（沸点６６℃）等のエーテル溶剤、クロロホルム（沸点６１℃）および塩化メチレン（沸点４０℃）等のハロゲン化炭化水素溶剤、酢酸エチル（沸点７７℃）、酢酸メチル（沸点５６．９℃）、酢酸ｎ−プロピル（沸点９６．６℃）、酢酸ｎ−ブチル（沸点１２６℃）、酢酸イソプロピル（沸点８９℃）、酢酸イソブチル（沸点１１７℃）、酢酸ｓｅｃ−ブチル（沸点１１２℃）および酢酸ｔ−ブチル（沸点９７℃）等の酢酸エステル溶剤、ジメチルカーボネート（沸点９０℃）、メチルエチルカーボネート（沸点１０７℃）およびジエチルカーボネート（沸点１２６℃）等の炭酸エステル溶剤、アセトニトリル（沸点８２℃）等のニトリル溶剤、１−ブタノール（沸点１１８℃）、２−プロパノール（沸点８２℃）、１−プロパノール（沸点９７℃）、エタノール（沸点７９℃）およびメタノール（沸点６５℃）等のアルコール溶剤、パラフィンオイル（沸点１５０〜２８０℃）、ナフテンオイル（沸点１７５〜２８０℃）、ミネラルスピリット（沸点１３０〜１８０℃）およびナフサ（沸点３０〜２００℃）等の石油留分溶剤、Ｎ，Ｎ−ジメチルホルムアミド（沸点１５３℃）およびＮ，Ｎ−ジメチルアセトアミド（沸点１６５℃）等のアミド溶剤、ならびにジメチルスルホキシド（沸点１８９℃）等のスルホキシド溶剤が挙げられる。これらを単一で使用しても、２種以上を併用してもよい。
全溶剤の配合量は、防湿絶縁塗料全体の５０質量％以上が好ましく、６０〜８０質量％がさらに好ましい。
【００２９】
これらの中で好ましいものとしては、ｎ−ヘプタン（沸点９８℃）、ｎ−オクタン（沸点１２５℃）、シクロヘキサン（沸点８１℃）、メチルシクロヘキサン（沸点１０１℃）、ｃｉｓ−１，２−ジメチルシクロヘキサン（沸点１３０℃）、ｔｒａｎｓ−１，２−ジメチルシクロヘキサン（沸点１２４℃）、ｃｉｓ−１，３−ジメチルシクロヘキサン（沸点１２０℃）、ｔｒａｎｓ−１，３−ジメチルシクロヘキサン（沸点１２４℃）、ｃｉｓ−１，４−ジメチルシクロヘキサン（沸点１２５℃）、ｔｒａｎｓ−１，４−ジメチルシクロヘキサン（沸点１１９℃）およびエチルシクロヘキサン（沸点１３０℃）等の８０℃以上１４０℃未満の沸点を有する脂肪族炭化水素溶剤である。
さらに好ましくは、メチルシクロヘキサン（沸点１０１℃）、ｃｉｓ−１，２−ジメチルシクロヘキサン（沸点１３０℃）、ｔｒａｎｓ−１，２−ジメチルシクロヘキサン（沸点１２４℃）、ｃｉｓ−１，３−ジメチルシクロヘキサン（沸点１２０℃）、ｔｒａｎｓ−１，３−ジメチルシクロヘキサン（沸点１２４℃）、ｃｉｓ−１，４−ジメチルシクロヘキサン（沸点１２５℃）、ｔｒａｎｓ−１，４−ジメチルシクロヘキサン（沸点１１９℃）およびエチルシクロヘキサン（沸点１３０℃）等の９０℃以上１３５℃未満の沸点を有する環状構造を有する脂肪族炭化水素溶剤である。
【００３０】
また、８０℃以上１４０℃未満の沸点を有する脂肪族炭化水素溶剤を使用する際には、溶剤として、８０℃以上１４０℃未満の沸点を有する脂肪族炭化水素溶剤のみを使用して問題ないが、塗布後の乾燥時間を短くする場合には、塗布後の速乾燥性と塗布時の曳糸性の抑制を両立するために、８０℃以上１４０℃未満の沸点を有する脂肪族炭化水素溶剤とともに酢酸エステルおよび／または炭酸エステルを、溶剤として使用することができかつ使用することが好ましい。
【００３１】
酢酸エステルとしては、前述の酢酸エチル（沸点７７℃）、酢酸メチル（沸点５６．９℃）、酢酸ｎ−プロピル（沸点９６．６℃）、酢酸ｎ−ブチル（沸点１２６℃）、酢酸イソプロピル（沸点８９℃）、酢酸イソブチル（沸点１１７℃）、酢酸ｓｅｃ−ブチル（沸点１１２℃）および酢酸ｔ−ブチル（沸点９７℃）等を挙げることができる。これらの中で、好ましくは、酢酸ｎ−プロピル（沸点９６．６℃）、酢酸ｎ−ブチル（沸点１２６℃）、酢酸イソブチル（沸点１１７℃）、酢酸ｓｅｃ−ブチル（沸点１１２℃）および酢酸ｔ−ブチル（沸点９７℃）であり、さらに好ましくは、酢酸ｎ−ブチル（沸点１２６℃）、酢酸イソブチル（沸点１１７℃）および酢酸ｓｅｃ−ブチル（沸点１１２℃）である。
【００３２】
また、炭酸エステルとしては、前述のジメチルカーボネート（沸点９０℃）、メチルエチルカーボネート（沸点１０７℃）およびジエチルカーボネート（沸点１２６℃）等が挙げられ、好ましくは、メチルエチルカーボネート（沸点１０７℃）およびジエチルカーボネート（沸点１２６℃）であり、最も好ましくは、ジエチルカーボネート（沸点１２６℃）である。
【００３３】
酢酸エステルと炭酸エステルの総量と、８０℃以上１４０℃未満の沸点を有する脂肪族炭化水素溶剤との配合比率は、２：９８〜３０：７０（質量比）であることが好ましく、さらに好ましくは、２：９８〜２０：８０（質量比）である。酢酸エステルと炭酸エステルの総量と、８０℃以上１４０℃未満の沸点を有する脂肪族炭化水素溶剤との配合比率が、２：９８（質量比）未満の場合には、防湿絶縁塗料の塗布後の速乾燥性と曳糸性の抑制を両立することは難しくなり、好ましいこととはいえない。また、酢酸エステルと炭酸エステルの総量と、８０℃以上１４０℃未満の沸点を有する脂肪族炭化水素溶剤との配合比率が、３０：７０（質量比）より大きくなる場合には、熱可塑性エラストマーの溶解性が低くなる場合が生じ、好ましいこととはいえない。
【００３４】
また、本明細書において、別段の定めがない限り、「沸点」とは、「１気圧における沸点」を指す。
【００３５】
本発明の防湿絶縁塗料を塗布・乾燥して作製した塗膜の全光線透過率は、膜厚が１００μｍであるときに、５％以下であり、好ましくは３％以下であり、より好ましくは２％以下である。
なお、本明細書に記載の「全光線透過率」とは、「ＪＩＳ  Ｋ−７１０５『プラスチックの光学的特性試験方法』にて規定される全光線透過率」を指す。
塗膜の膜厚が１００μｍであるときに塗膜の全光線透過率が５％以下である防湿絶縁塗料を製造するためには、熱可塑性エラストマー、２種以上の染料、および溶剤を含む塗料の調製において、熱可塑性エラストマー１００質量部に対して染料の総量を０．１〜１０質量部の範囲で数種配合したものを評価し、塗膜の膜厚が１００μｍであるときに塗膜の全光線透過率が５％以下となる組成を決定することができる。防湿絶縁塗料の調製にあたっては、熱可塑性エラストマー、２種以上の染料、さらに必要に応じて粘着付与剤、酸化防止剤、レベリング剤、消泡剤、シランカップリング剤を溶剤に溶解（ただし一部の分散を含むことがある）することによって製造することができる。この溶解方法は特に限定されないが、例えばミックスローター、プラネタリーミキサー、振とう機等を用いることができる。また、溶解時の温度は特に限定されないが、好ましくは、０〜１００℃の範囲である。
【００３６】
本発明（Ｉ）の防湿絶縁塗料に対しては、粘着付与剤の添加が可能でありかつ好ましい。
なお、本発明に用いられる粘着付与剤とは、ゴム弾性を有するエラストマーに代表される高分子化合物に配合して粘着機能を持たせるための物質である。エラストマーに代表される高分子化合物に比べ、分子量ははるかに小さく、一般に、数平均分子量数百〜数千のオリゴマー領域の化合物であり、室温ではガラス状態でそのもの自体ではゴム弾性を示さない性質を有する。
【００３７】
粘着付与剤としては、ゴム系粘着付与剤、アクリル系粘着付与剤、シリコーン系粘着付与剤、ウレタン樹脂系粘着付与剤、石油樹脂系粘着付与剤、ロジンエステル系粘着付与剤、テルペン樹脂系粘着付与剤等が挙げられる。好ましくは、石油樹脂系粘着付与剤が挙げられ、例えば、脂肪族芳香族共重合石油樹脂、部分水素添加脂肪族芳香族共重合石油樹脂、完全水素添加脂肪族芳香族共重合石油樹脂、ジシクロペンタジエン・芳香族共重合石油樹脂、部分水素添加ジシクロペンタジエン・芳香族共重合石油樹脂、完全水素添加ジシクロペンタジエン・芳香族共重合石油樹脂、芳香族重合石油樹脂、部分水素添加芳香族重合石油樹脂、完全水素添加芳香族重合石油樹脂等が挙げられる。これら粘着付与剤は単独で用いられても、２種以上が併用されてもよい。
【００３８】
防湿絶縁塗料の総量に対する、熱可塑性エラストマーの量（防湿絶縁塗料が粘着付与剤を含む場合には熱可塑性エラストマーと粘着付与剤の総量）の割合は、１０〜４０質量％であることが好ましい。防湿絶縁塗料の総量に対する、熱可塑性エラストマーの量（防湿絶縁塗料が粘着付与剤を含む場合には熱可塑性エラストマーと粘着付与剤の総量）の割合が、４０質量％よりも大きくなると、粘度が大きくなりすぎる場合が生じ、粘度が大きくなりすぎると塗布時のハンドリング性の悪化が起き、好ましいこととはいえない。また、防湿絶縁塗料の総量に対する、熱可塑性エラストマーの量（防湿絶縁塗料が粘着付与剤を含む場合には熱可塑性エラストマーと粘着付与剤の総量）の割合は、１０質量％未満の場合には、濃度が低くなりすぎ、その結果として、塗布乾燥後の塗膜の厚みが、必要な塗膜の厚みより薄くなってしまう場合があり、好ましいこととはいえない。
【００３９】
防湿絶縁塗料が粘着付与剤を含む場合に、熱可塑性エラストマーと粘着付与剤の配合比率は、質量比で、２：１〜１０：１の範囲であり、好ましくは２．５：１〜９．５：１の範囲であり、さらに好ましくは３：１〜９：１の範囲である。熱可塑性エラストマーと粘着付与剤の配合比率が、質量比で、１０：１より大きくなると、十分な粘着機能を発現することができない場合があり好ましくない。また、熱可塑性エラストマーと粘着付与剤の配合比率が、質量比で、２：１より小さくなると、塗布乾燥後の皮膜の引張（破断）強度が、著しく低下してしまうことがある。その結果、不具合が発生した部品を除去して再度新たな部品を接合し直すというリペア工程の際に行われる防湿絶縁皮膜を引き剥がして除去する際に、防湿絶縁皮膜が切断されて１枚ものの膜として除去できなくなる場合が生じてしまい、好ましくない。
【００４０】
さらに、本発明の防湿絶縁塗料は、２５℃での粘度が５０ｍＰａ・ｓ以上かつ１５００ｍＰａ・ｓ以下であることが好ましく、１２００ｍＰａ・ｓ以下であることがより好ましい。２５℃での粘度が１５００ｍＰａ・ｓよりも大きくなると、塗布時のハンドリング性の悪化が起き、好ましいこととはいえない。５０ｍＰａ・ｓよりも小さくなると塗工した後に乾燥が完了する前に塗料が流れてしまう場合がある。
なお、本明細書に記載の粘度は、ブルックフィールド社製のＤＶ−ＩＩ＋Ｐｒｏ  ｖｉｓｃｏｍｅｔｅｒ  少量サンプルアダプター（スピンドルの型番：ＳＣ４−３１）を用いて、２５℃、回転数２０ｒｐｍで測定した値である。
【００４１】
本発明（Ｉ）の防湿絶縁塗料に対しては、酸化防止剤の添加が可能である。酸化防止剤としては、フェノール系酸化防止剤、ホスファイト系酸化防止剤、チオエーテル系酸化防止剤等が挙げられる。フェノール系酸化防止剤としては、例えば、ＩＲＧＡＮＯＸ（登録商標）１０１０、ＩＲＧＡＮＯＸ（登録商標）１０３５、ＩＲＧＡＮＯＸ（登録商標）１０７６、ＩＲＧＡＮＯＸ（登録商標）１０９８、ＩＲＧＡＮＯＸ（登録商標）１１３５、ＩＲＧＡＮＯＸ（登録商標）１３３０、ＩＲＧＡＮＯＸ（登録商標）１７２６、ＩＲＧＡＮＯＸ（登録商標）１４２５、ＩＲＧＡＮＯＸ（登録商標）１５２０、ＩＲＧＡＮＯＸ（登録商標）２４５、ＩＲＧＡＮＯＸ（登録商標）２５９、ＩＲＧＡＮＯＸ（登録商標）３１１４、ＩＲＧＡＮＯＸ（登録商標）５０５７、ＩＲＧＡＮＯＸ（登録商標）５６５、ＩＲＧＡＭＯＤ（登録商標）２９５等が挙げられる。ホスファイト系酸化防止剤としては、例えば、ＩＲＧＡＦＯＳ（登録商標）１６８等が挙げられる。チオエーテル系酸化防止剤としては、例えば、ＩＲＧＡＮＯＸ（登録商標）ＰＳ  ８００  ＦＤ、ＩＲＧＡＮＯＸ（登録商標）ＰＳ  ８０２  ＦＤ等が挙げられる。これらは単独で使用されても、２種以上が併用されてもよい。
【００４２】
本発明（Ｉ）の防湿絶縁塗料に対しては、必要に応じてレベリング剤、消泡剤、シランカップリング剤等の添加剤を用いることができる。
【００４３】
レベリング剤としては、添加することにより塗膜表面のレベリング性を向上させる機能を有する材料であれば、特に制限はない。具体的には、ポリエーテル変性ジメチルポリシロキサン共重合物、ポリエステル変性ジメチルポリシロキサン共重合物、ポリエーテル変性メチルアルキルポリシロキサン共重合物、アラルキル変性メチルアルキルポリシロキサン共重合物等が使用できる。これらは、単独で使用されても、２種以上組み合わせて使用されてもよい。
レベリング剤を使用する場合には、レベリング剤の使用量は、本発明（Ｉ）の防湿絶縁塗料１００質量部に対し、０．０１〜３質量部添加することが好ましい。０．０１質量部未満の場合には、レベリング剤の添加効果が発現しない可能性がある。また、３質量部より多い場合には、使用するレベリング剤の種類によっては、塗膜表面にべたつきが発生したり、絶縁特性を劣化させる可能性がある。
【００４４】
消泡剤としては、本発明（Ｉ）の防湿絶縁塗料を塗布する際に、発生或いは残存する気泡を消す或いは抑制する作用を有するものであれば、特に制限はない。本発明の防湿絶縁塗料に使用される消泡剤としては、シリコーン系オイル、フッ素含有化合物、ポリカルボン酸系化合物、ポリブタジエン系化合物、アセチレンジオール系化合物など公知の消泡剤が挙げられる。その具体例としては、例えば、ＢＹＫ−０７７（ビックケミー・ジャパン株式会社製）、ＳＮデフォーマー４７０（サンノプコ株式会社製）、ＴＳＡ７５０Ｓ（モメンティブ・パフォーマンス・マテリアルズ・ジャパン合同会社製）、シリコーンオイルＳＨ−２０３（東レ・ダウコーニング株式会社製）等のシリコーン系消泡剤、ダッポーＳＮ−３４８（サンノプコ株式会社製）、ダッポーＳＮ−３５４（サンノプコ株式会社製）、ダッポーＳＮ−３６８（サンノプコ株式会社製）、ディスパロン２３０ＨＦ（楠本化成株式会社製）等のアクリル重合体系消泡剤、サーフィノールＤＦ−１１０Ｄ（日信化学工業株式会社製）、サーフィノールＤＦ−３７（日信化学工業株式会社製）等のアセチレンジオール系消泡剤、ＦＡ−６３０（信越化学工業株式会社製）等のフッ素含有シリコーン系消泡剤等を挙げることができる。これらは、単独で使用しても、２種以上組み合わせて使用してもよい。
通常、本発明（Ｉ）の防湿絶縁塗料１００質量部に対し、０．００１〜５質量部添加することができる。０．０１質量部未満の場合には、消泡剤の添加効果が発現しない可能性がある。また、５質量部より多い場合には、使用する消泡剤の種類によっては、塗膜表面にべたつきが発生したり、絶縁特性を劣化させる可能性がある。
【００４５】
本発明（Ｉ）の防湿絶縁塗料を塗布してできる塗膜のガラスや金属酸化物への強固な密着性が要求される場合には、シランカップリング剤を使用することができる。シランカップリング剤とは、分子内に有機材料と反応結合する官能基、および無機材料と反応結合する官能基を同時に有する有機ケイ素化合物で、一般的にその構造は下記式（１）のように示される。
【００４６】
【化１】
2012124737.tif 000002
【００４７】
ここで、Ｙは有機材料と反応結合する官能基で、ビニル基、エポキシ基、アミノ基、置換アミノ基、アクリロイル基、メタクリロイル基、メルカプト基等がその代表例として挙げられる。Ｘは無機材料と反応する官能基で、水、あるいは湿気により加水分解を受けてシラノールを生成する。このシラノールが無機材料と反応結合する。Ｘの代表例としてアルコキシ基、アセトキシ基、塩素原子などを挙げることができる。Ｒ1は、２価の有機基であり、Ｒ2はアルキル基を表す。ａは１〜３の整数を表し、ｂは０〜２の整数を表す。ただし、ａ＋ｂ＝３である。
【００４８】
シランカップリング剤としては、例えば、３−イソシアネートプロピルトリエトキシシラン、３−イソシアネートプロピルトリメトキシシラン、３−イソシアネートプロピルメチルジエトキシシラン、３−イソシアネートプロピルメチルジメトキシシラン、ｐ−スチリルトリメトキシシラン、ｐ−スチリルトリエトキシシラン、ビニルトリメトキシシラン、ビニルトリエトキシシラン、ビニルトリイソプロポキシシラン、ビニルトリス（２−メトキシエトキシ）シラン、３−アクリロイルオキシプロピルトリメトキシシラン、３−メタクリロイルオキシプロピルトリメトキシシラン、３−アクリロイルオキシプロピルトリエトキシシラン、３−メタクリロイルオキシプロピルトリエトキシシラン、３−アクリロイルオキシプロピルメチルジメトキシシラン、３−メタクリロイルオキシプロピルメチルジメトキシシラン、３−アクリロイルオキシプロピルメチルジエトキシシラン、３−メタクリロイルオキシプロピルメチルジエトキシシラン、２−（３，４−エポキシシクロヘキシル）エチルトリメトキシシラン、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、Ｎ−２−（アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、３−メルカプトプロピルトリメトキシシラン、３−メルカプトプロピルトリエトキシシラン、アリルトリメトキシシラン等を挙げることができる。
これらのシランカップリング剤の中で、好ましいものとしては、Ｎ−２−（アミノエチル）−３−アミノプロピルメチルジメトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン等のアミノ基含有シランカップリング剤、３−メルカプトプロピルトリメトキシシラン、３−メルカプトプロピルトリエトキシシラン等のメルカプト基含有シランカップリング剤、３−アクリロイルオキシプロピルトリエトキシシラン、３−メタクリロイルオキシプロピルトリエトキシシラン、３−アクリロイルオキシプロピルメチルジメトキシシラン、３−メタクリロイルオキシプロピルメチルジメトキシシラン、３−アクリロイルオキシプロピルメチルジエトキシシラン、３−メタクリロイルオキシプロピルメチルジエトキシシラン等のアクリロイル基もしくはメタクリロイル含有シランカップリング剤が挙げられ、市販品としては、ＫＢＭ−５０３（信越化学工業株式会社製）、ＫＢＭ−９０３（信越化学工業株式会社製）、ＫＢＥ−９０３（信越化学工業株式会社製）、Ｚ−６０６２（東レ・ダウコーニング株式会社製）、Ｚ−６０２３（東レ・ダウコーニング株式会社製）などが挙げられる。これらは１種または２種以上を組み合わせて用いることができる。
本発明の防湿絶縁塗料に好適なガラス基材への密着性を与えるためには、シランカップリング剤の配合量が、スチレン系熱可塑性エラストマー１００質量部に対して０．１〜１０質量部であることが好ましく、０．５〜８質量部であることがさらに好ましい。
【００４９】
次に、本発明（ＩＩ）の防湿絶縁材料について説明する。
本発明（ＩＩ）は、本発明（Ｉ）の防湿絶縁塗料を塗布・乾燥して得られることを特徴とする防湿絶縁材料である。
本発明（ＩＩ）の防湿絶縁材料は、本発明（Ｉ）の防湿絶縁塗料を塗布・乾燥させて得られる塗膜であり、溶剤に熱可塑性エラストマー、染料を溶解（ただし、一部の分散を含むことがある）させて、本発明（Ｉ）の防湿絶縁塗料を作製し、塗布後、乾燥することで得ることができる。
【００５０】
次に、本発明（ＩＩＩ）の電子部品について説明する。
本発明（ＩＩＩ）は、本発明（ＩＩ）の防湿絶縁材料によって絶縁された電子部品である。
本発明（ＩＩＩ）の電子部品は、一般に知られている浸漬法、ハケ塗り法、スプレー法、線引き塗布法、バーコート法、ポッティング法等の方法によってこの塗料を上記電子部品に塗布し、自然乾燥、風乾、オーブン加熱等を用いて乾燥することで得ることができる。
本発明（ＩＩＩ）の電子部品としてはマイコン、トランジスタ、コンデンサ、抵抗、リレー、トランス等、およびこれらを搭載した実装回路板などが挙げられ、さらにこれら電子部品に接合されるリード線、ハーネス、フィルム基板等も含むことができる。また、液晶ディスプレイパネル、プラズマディスプレイパネル、有機エレクトロルミネッセンスパネル、フィールドエミッションディスプレイパネル等のフラットパネルディスプレイパネルの信号入力部等も、電子部品として挙げられる。特に、電子部品用ディスプレイ用基板等のＩＣ周辺部やパネル張り合わせ部等に、本発明の防湿絶縁材料を好ましく使用できる。
【実施例】
【００５１】
以下に、本発明を実施例により説明するが、本発明はこれらに限定されるものではない。【００５２】
実施例１
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  Ｇ（紀和化学工業株式会社製アントラキノン系染料、Colour Index Constitution Number  ６０５０５）０．１６５ｇ、ＫＰ  ＰＬＡＳＴ  ＹＥＬＬＯＷ  ＭＫ（紀和化学工業株式会社製アントラキノン系染料、Colour Index Constitution Number  ５８８３９）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｄ１とした。【００５３】
実施例２
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  Ｇ（紀和化学工業株式会社製アントラキノン系染料、Colour Index Constitution Number  ６０５０５）０．１６５ｇ、ＫＰ  ＰＬＡＳＴ  ＹＥＬＬＯＷ  ＭＫ（紀和化学工業株式会社製アントラキノン系染料、Colour Index Constitution Number  ５８８３９）０．１１８ｇ、ＫＰ  ＰＬＡＳＴ  ＢＬＵＥ  ＧＲ（紀和化学工業株式会社製アントラキノン系染料、Colour Index Constitution Number  ６１５６８）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｄ２とした。【００５４】
実施例３
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  ＨＢ（紀和化学工業株式会社製アントラキノン系染料、Colour Index Constitution Number  ６０５１０）０．１６５ｇ、ＫＰ  ＰＬＡＳＴ  ＹＥＬＬＯＷ  ＭＫ（紀和化学工業株式会社製アントラキノン系染料、Colour Index Constitution Number  ５８８３９）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｄ３とした。【００５５】
実施例４
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  ＨＢ（紀和化学工業株式会社製アントラキノン系染料、Colour Index Constitution Number  ６０５１０）０．１６５ｇ、ＫＰ  ＰＬＡＳＴ  ＹＥＬＬＯＷ  ＭＫ（紀和化学工業株式会社製アントラキノン系染料、Colour Index Constitution Number  ５８８３９）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、ジエチルカーボネート（三井化学ファイン株式会社製  商品名：酢酸ブチル−Ｐ）１１．００ｇを混合し、配合物Ｄ４とした。【００５６】
実施例５
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  ＨＢ（紀和化学工業株式会社製アントラキノン系染料、Colour Index Constitution Number  ６０５１０）０．１６５ｇ、ＫＰ  ＰＬＡＳＴ  ＹＥＬＬＯＷ  ＭＫ（紀和化学工業製アントラキノン系染料、Colour Index Constitution Number  ５８８３９）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）５０．００ｇを混合し、配合物Ｄ５とした。【００５７】
実施例６
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  Ｇ（紀和化学工業製アントラキノン系染料、Ｃｏｌｏｕｒ  Ｉｎｄｅｘ  Ｃｏｎｓｔｉｔｕｔｉｏｎ  Ｎｕｍｂｅｒ６０５０５）０．１６５ｇ、ＫＰ  ＰＬＡＳＴ  ＹＥＬＬＯＷ  Ｇ（紀和化学工業株式会社製メチン系染料、Colour Index Constitution Number  ４８１６０）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）５０．００ｇを混合し、配合物Ｄ６とした。【００５８】
実施例７
スチレン・ブタジエン・スチレンブロック共重合エラストマーとしてＤ１１５５（クレイトンポリマー社製，スチレン含量４０質量％）２３．７８ｇ、染料としてＫＰ  ＰＬＡＳＴ  ＲＥＤ  ＨＢ（紀和化学工業株式会社製アントラキノン系染料、Colour Index Constitution Number  ６０５１０）０．１６５ｇ、ＫＰ  ＰＬＡＳＴ  ＹＥＬＬＯＷ  ＭＫ（紀和化学工業株式会社製アントラキノン系染料、Colour Index Constitution Number  ５８８３９）０．１１８ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｄ７とした。【００５９】
実施例８
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＲＥＤ  ＨＢ（紀和化学工業株式会社製アントラキノン系染料、Colour Index Constitution Number  ６０５１０）０．２８３ｇ、Ｏｉｌ  Ｂｌｕｅ  ２Ｎ（オリエント化学工業株式会社製アントラキノン系染料、Colour Index Constitution Number  ６１５５４）０．３２９ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｄ８とした。【００６０】
比較例１
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＫＰ  ＰＬＡＳＴ  ＢＬＵＥ  ＧＲ（紀和化学工業株式会社製アントラキノン系染料、Colour Index Constitution Number  ６１５６８）０．５４８ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｅ１とした。【００６１】
比較例２
スチレン・イソプレン・スチレンブロック共重合エラストマーとしてＤ１１６１（クレイトンポリマー社製，スチレン含量１５質量％、Ｄ１１０７同等品）２０．００ｇ、粘着付与剤としてＰ−１００（出光興産株式会社製、水添ジシクロペンタジエン・芳香族共重合石油樹脂）１０．００ｇ、染料としてＯＩＬ  ＢＬＡＣＫ  ＮＯ．５（オリエント化学工業株式会社製アジン系染料、Colour Index Constitution Number  ５０４１５）５．００ｇ、溶剤としてエチルシクロヘキサン（丸善石油化学株式会社製  商品名：スワクリーンＥＣＨ）７０．００ｇを混合し、配合物Ｅ２とした。【００６２】
比較例３
スチレン・ブタジエン・スチレンブロック共重合エラストマーとしてＤ１１５５（クレイトンポリマー社製，スチレン含量４０質量％）２３．７８ｇ、粘着付与剤としてクイントン（登録商標）Ｄ１００（日本ゼオン株式会社製脂肪族−芳香族共重合系石油樹脂）５．２２ｇ、染料としてＯＩＬ  ＢＬＡＣＫ  ＮＯ．５（オリエント化学工業株式会社製アジン系染料、Colour Index Constitution Number  ５０４１５）０．１６５ｇ、溶剤としてメチルシクロヘキサン（丸善石油化学株式会社製  商品名：スワクリーンＭＣＨ）２０．００ｇ、エチルシクロヘキサン（丸善石油化学株式会社製  商品名：スワクリーンＥＣＨ）３９．００ｇ、酢酸ｎ−ブチル（協和発酵ケミカル株式会社製  商品名：酢酸ブチル−Ｐ）１１．００ｇを混合し、配合物Ｅ３とした。【００６３】
［配合物の評価］
上記の組成により調製した配合物Ｄ１〜Ｄ８およびＥ１〜Ｅ３の特性を、以下に示す方法により評価した。結果を表１に示す。【００６４】
＜粘度の測定＞
粘度は以下の方法により測定した。
試料１０ｍＬを使用して、粘度計（Ｂｒｏｏｋｆｉｅｌｄ社製、型式：ＤＶ−ＩＩ＋Ｐｒｏ）を用いて、少量サンプルアダプターおよび型番Ｃ４−３１のスピンドルを使用し、温度２５．０℃、回転数２０ｒｐｍの条件で粘度がほぼ一定になったときの値を測定した。【００６５】
＜曳糸性の有無の評価＞
曳糸性の有無については以下の方法により評価した。
配合物Ｄ１〜Ｄ８および配合物Ｅ１〜Ｅ３をそれぞれガラス上に乾燥後の厚みが約１３０μｍになるようにディスペンサーを用いて塗布し、その塗布の終了時に、塗工液が、ディスペンサーの先端から糸状になるか否かで判断した。
◎：糸状の塗工液は全く発生しない
○：糸状の塗工液が発生する場合も発生しない場合もある。
×：常に糸状の塗工液が発生する。
＜タックフリータイムの評価＞
タックフリータイムは以下の方法により評価した。
配合物Ｄ１〜Ｄ８および配合物Ｅ１〜Ｅ３をそれぞれガラス上に乾燥後の厚みが約２００μｍになるようにディスペンサーを用いて塗布し、塗布後、塗膜表面のべたつきの有無を３０秒ごとに指触により確認した。べたつきが無くなった最初の時間をタックフリータイムとした。
タックフリータイムは速乾燥性の指標であり、短いほど好ましい。【００６６】
＜全光線透過率の測定＞
全光線透過率は以下の方法により測定した。
配合物Ｄ１〜Ｄ８および配合物Ｅ１〜Ｅ３を、それぞれテフロン（登録商標）板上に乾燥後の厚みが約１００μｍになるように、バーコーターを用いて、重ね塗りすることにより自立膜を作製した。
色彩・濁度同時測定器ＣＯＨ４００（日本電色工業株式会社製、ＪＩＳ  Ｋ−７１０５準拠）で、これらの自立膜の全光線透過率を測定した。【００６７】
＜フレキシブル基板を用いた長期電気絶縁信頼性の評価＞
フレキシブル銅張り積層板（住友金属鉱山株式会社製、グレード名：エスパーフレックス、銅厚：８μｍ、ポリイミド厚：３８μｍ）をエッチングして製造した、ＪＰＣＡ−ＥＴ０１に記載の微細くし形パターン形状の基板（銅配線幅／銅配線間幅＝１５μｍ／１５μｍ）に錫メッキ処理を施したフレキシブル配線板に、配合物Ｄ１〜Ｄ８およびＥ１〜Ｅ３を、それぞれ乾燥後の厚みが１００μｍになるよう塗布し、室温で１０分間保持した後に、７０℃で１．５時間乾燥した。
この試験片を用いて、バイアス電圧３０Ｖを印加し、温度１１０℃、湿度８５％ＲＨの条件での温湿度定常試験を、ＭＩＧＲＡＴＩＯＮ  ＴＥＳＴＥＲ  ＭＯＤＥＬ  ＭＩＧ−８６００（ＩＭＶ社製）を用いて行った。上記温湿度定常試験をスタートしてから１０、１００、２００時間後の抵抗値を測定した。【００６８】
【表１】
2012124737.tif 000003
【００６９】
表１の結果より、実施例１〜８の配合物Ｄ１〜Ｄ８は可視光に対する高い隠蔽性を持ちつつ、長期絶縁信頼性に優れていることがわかる。これに対して、比較例１〜３の配合物Ｅ１〜Ｅ３は可視光に対する隠蔽性が低い。また、比較例２の配合物Ｅ２は、長期絶縁信頼性も低い。更に、比較例２の配合物Ｅ２は、タックフリータイムが長い。すなわち、本発明の組成物は、ディスペンサーを用いて塗布する、隠蔽性を持つ防湿絶縁材料に適していることがわかる。
【産業上の利用可能性】
【００７０】
本発明の防湿絶縁材料は、可視光に対する高い隠蔽性を持ちつつ、長期絶縁信頼性に優れている組成物であり、この防湿絶縁材料でコーティング処理することにより、バックライト等の光漏れを防止しつつ、高度に防湿絶縁保護された電子部品を得ることができる。
【国際調査報告】
2012124737.tif 000004
2012124737.tif 000005
2012124737.tif 000006
2012124737.tif 000007